(57)【要約】  【課題】コンクリートの養生・硬化の際にコンクリート内の余剰水や空気を排出するために、型枠パネルの内側に内張ボードを備えたコンクリート型枠を形成する方法であって、経済性、機能性に優れたコンクリート型枠の形成方法を提供する。  【解決手段】本実施形態に係るコンクリート型枠形成方法は、型枠パネル３を所定の位置に設置する工程（Ｓ１１）と、プレス成型により成型された剛性を有する繊維ボード３０を前記型枠パネル３の内面に固定する工程（Ｓ１２）と、多孔性フィルム２０を繊維ボード３０の形状に合わせて成形する工程（Ｓ１３）と、セメント粒子の通過を阻止しながら水及び空気の通過を許容する細孔が多数設けられると共に、一方の面に粘着層が設けられた多孔性フィルム２０を、繊維ボード３０表面に着脱可能に貼り付ける工程（Ｓ１４）と、を備えている。【選択図】図４
2008075252.tif 000002
【特許請求の範囲】
【請求項１】
コンクリート型枠を形成する方法であって、
型枠パネルを所定の位置に設置する型枠パネル設置工程と、
プレス成型により成型された剛性を有する繊維ボードを前記型枠パネルの内面に固定する繊維ボード固定工程と、
セメント粒子の通過を阻止しながら水及び空気の通過を許容する細孔が多数設けられると共に、一方の面に粘着層が設けられた多孔性合成樹脂フィルムを、前記繊維ボード表面に着脱可能に貼り付ける多孔性フィルム貼付工程と、
を備えることを特徴とするコンクリート型枠形成方法。
【請求項２】
前記多孔性フィルム貼付工程に先立って、前記多孔性合成樹脂フィルムが貼り付けられる繊維ボードのサイズよりも若干大きく前記多孔性合成樹脂フィルムを成形する工程をさらに備え、
前記多孔性フィルム貼付工程は、当該多孔性合成樹脂フィルムの端を折り曲げて、前記繊維ボードの端部を覆うように添付する工程であることを特徴とする請求項１記載のコンクリート型枠形成方法。
【請求項３】
前記多孔性フィルム貼付工程は、図柄に合わせて場所によって細孔の大きさの異なるフィルムを貼り付ける工程であって、打設されるコンクリート構造物の表面に図柄が転写されることを特徴とする請求項１又は２記載のコンクリート型枠形成方法。
【請求項４】
コンクリート型枠を形成する方法であって、
プレス成型により成型された剛性を有する繊維ボードが固定された型枠パネルを、前記繊維ボード側を内側にして所定の位置に設置する型枠パネル設置工程と、
セメント粒子の通過を阻止しながら水及び空気の通過を許容する細孔が多数設けられると共に、一方の面に粘着層が設けられた多孔性合成樹脂フィルムを、前記繊維ボード表面に着脱可能に貼り付ける多孔性フィルム貼付工程と、
を備えることを特徴とするコンクリート型枠形成方法。
【請求項５】
コンクリート型枠においてコンクリートに接する内面に設置される多孔性合成樹脂フィルムであって、
一方の面に前記繊維ボードに着脱可能に粘着するための粘着層を備えると共に、セメント粒子の通過を阻止しながら水及び空気の通過を許容する細孔が多数設けられており、
現場において、型枠パネルの内面に固定される繊維ボード表面に貼り付けられることを特徴とするコンクリート型枠用多孔性合成樹脂フィルム。
【発明の詳細な説明】
【技術分野】
【０００１】
本発明は、コンクリート型枠を形成する方法に関し、特に、コンクリートの養生・硬化の際にコンクリート内の余剰水や空気を排出するために型枠パネルの内側に貼付される内張ボード（シート）を備えたコンクリート型枠の形成方法に関する。
【背景技術】
【０００２】
一般に、コンクリート構造物は、木製や金属製のパネルを用いて枠組みすることでコンクリート型枠を形成し、この型枠内にコンクリートを流し込んで締め固めて、これを養生・硬化させた後、上記型枠を除去して構築される。このとき、セメントに対する水の使用量を少なくすればコンクリートの品質を向上させることができるが、水の使用量を少なくすればコンクリート打設の際の作業性が低下するため、実際にはある程度の過剰の水を使用して作業性を担保している。
【０００３】
このように過剰に加えられている水は、養生・硬化の際に外部へ排出されることが望ましいので、コンクリートに接する型枠の内側内面に、骨材やセメント粒子を通さないで透水性・通気性を有するシートを貼付する構成が、従来から多数提案されており、例えば、下記特許文献１乃至３に、このようなコンクリート型枠用内張シート（ボード）が開示されている。これら引用文献１乃至３には、コンクリート側に設置される多数の細孔が設けられた多孔性合成繊維フィルムと、型枠パネル側に位置する不織布等の繊維ボードとを、熱圧着や接着剤により接着したコンクリート型枠用内張ボードが開示されている。
【０００４】
【特許文献１】特開平６−８１４５８号公報
【特許文献２】特開平６−２２０９９２号公報
【特許文献３】特開２００５−１６９８１９号公報
【発明の開示】
【発明が解決しようとする課題】
【０００５】
しかし、上記特許文献１乃至３に開示されているコンクリート型枠用内張ボードは、コンクリート打設後に内張ボードを除去した際に、内張ボードの多孔性フィルム表面にコンクリートが付着するなどして、いったん透水性が損なわれると、繊維ボード及び多孔性フィルムからなる内張ボードごと廃棄するしかなく、コスト面や環境負荷の面でも好ましいものではなかった。
【０００６】
なお、特許文献１及び２には、多孔性フィルム（合成樹脂フィルム、フィルタ層）表面にはコンクリートが付着しないので、そのままコンクリート型枠用内張ボードを再利用できる旨の記載があるが、実際には、多少のコンクリートが付着したり、細孔がセメントによって塞がれたりするため、一度使用されると透水性は低下してしまう。よって、使用済みの内張シートをそのまま再利用すると、次のコンクリート構造物にむらが生じてしまう等の問題が発生する。
【０００７】
また、特許文献３には、コンクリート成分は、合成樹脂フィルムに付着するだけであるので、フィルムの表面に有機酸を塗布すれば付着したコンクリート成分を簡単に落とすことができ、再利用できる旨の記載があるが、手間がかかるし、細孔内のコンクリート成分を完全に除去するのは困難である。
【０００８】
本発明は、このような課題を解決するためになされたものであり、コンクリートの養生・硬化の際にコンクリート内の余剰水や空気を排出するために、型枠パネルの内側に内張ボードを備えたコンクリート型枠を形成する方法であって、経済性、機能性に優れたコンクリート型枠の形成方法を提供することを目的とする。
【課題を解決するための手段】
【０００９】
上記課題を解決するために、本発明に係るコンクリート型枠の形成方法は、コンクリート型枠を形成する方法であって、型枠パネルを所定の位置に設置する型枠パネル設置工程と、プレス成型により成型された剛性を有する繊維ボードを前記型枠パネルの内面に固定する繊維ボード固定工程と、セメント粒子の通過を阻止しながら水及び空気の通過を許容する細孔が多数設けられると共に、一方の面に粘着層が設けられた多孔性合成樹脂フィルムを、前記繊維ボード表面に着脱可能に貼り付ける多孔性フィルム貼付工程と、を備えることを特徴とする。
【００１０】
また、本発明に係るコンクリート型枠の形成方法は、コンクリート型枠を形成する方法であって、プレス成型により成型された剛性を有する繊維ボードが固定された型枠パネルを、前記繊維ボード側を内側にして所定の位置に設置する型枠パネル設置工程と、セメント粒子の通過を阻止しながら水及び空気の通過を許容する細孔が多数設けられると共に、一方の面に粘着層が設けられた多孔性合成樹脂フィルムを、前記繊維ボード表面に着脱可能に貼り付ける多孔性フィルム貼付工程と、を備えることを特徴とする。
【００１１】
また、本発明に係るコンクリート型枠用多孔性合成樹脂フィルムは、コンクリート型枠においてコンクリートに接する内面に設置される多孔性合成樹脂フィルムであって、一方の面に前記繊維ボードに着脱可能に粘着するための粘着層を備えると共に、セメント粒子の通過を阻止しながら水及び空気の通過を許容する細孔が多数設けられており、現場において、型枠パネルの内面に固定される繊維ボード表面に貼り付けられることを特徴とする。
【発明の効果】
【００１２】
本発明に係るコンクリート型枠の形成方法によれば、コンクリートの余剰水を効率よく排水できると共に、コンクリート型枠を容易に再利用することができる。
【発明を実施するための最良の形態】
【００１３】
以下、図面を参照しながら、本発明の実施の形態について詳細に説明する。本実施形態では、従来のように予め繊維ボードと多孔性フィルムとを接着してコンクリート型枠用内張ボードを生成し、コンクリート施工現場で内張ボードを型枠パネルに合わせることでコンクリート型枠を形成するのではなく、繊維ボードと多孔性フィルムとを別々に用意しておいて、現場で型枠パネルに繊維ボードを取り付けた後に、多孔性フィルムを貼ることで、コンクリート型枠を形成することを特徴としている。
【００１４】
図１は、本実施形態において使用される多孔性フィルムを示す図であり、図１（ａ）は、多孔性フィルムの一部断面図を示しており、図１（ｂ）は、多孔性フィルムをロール状に巻いた状態を示している。図２は、本実施形態において使用される繊維ボードに多孔性フィルムを貼付した内張ボードの一部断面図である。図３は、本実施形態において、施工現場でコンクリート型枠を設置してコンクリートを打設した状態を示す一部断面図である。
【００１５】
図１（ａ）に示すように、本実施形態に係る多孔性フィルム２０は、合成樹脂フィルムであり、フィルム面には1〜10mm程度のピッチでφ25〜50μｍ程度の細孔２１が多数形成されている。この細孔２１は、骨材やセメント粒子の通過を阻止しながら、水及び空気の通過を許容する作用を奏する。多孔性フィルム２０のフィルム本体の一方の面には粘着層２２が設けられている。
【００１６】
合成樹脂フィルムの材料としては、ポリエチレン、ポリプロピレン、アクリル、アクリル変成塩化ビニル、低発泡ポリプロピレン、ポリカーボネート、ＡＢＳ（アクリロニトリルブタジエンスチレン）、ポリ塩化ビニル、ＰＥＴ−Ｇ（ポリエチレンテレフタレート・ガラス）等が用いられるが、好ましくは、生分解性の合成樹脂フィルムを用いるのが望ましい。生分解性合成樹脂フィルムとしては、例えば、ポリ乳酸、ポリカプロラクタム、ポリビニルアルコール等が用いられる。もちろん、合成樹脂フィルムの材料はこれらに限定されるものではなく、適宜、他の材料を用いることができる。
【００１７】
粘着層２２を構成する材料としては、多孔性フィルム２０を繊維ボードに貼ったり剥がしたりできるように、セロファンテープ、ビニールテープ、ガムテープ、粘着テープ等の粘着面に使用されているような粘着剤が用いられる。具体的には、例えば、ラテックスを主成分とする天然ゴム系粘着剤や、アクリル酸エステルモノマーを極性の高いモノマーと共重合させたアクリル系粘着剤が使用される。このような粘着剤を粘着層２２に使用すれば、多孔性フィルム２０を、粘着層２２を介して繊維ボード３０に貼り付けて、コンクリート型枠用内張ボードを構成した後であっても、容易に多孔性フィルム２０を繊維ボード３０から剥がすことができる。
【００１８】
多孔性フィルム２０の細孔２１は、合成樹脂フィルム本体の一方の面に粘着剤を塗布して粘着層２２を設けた後に、ニードル等により開けられる。先にフィルム本体に穴を開けてから粘着材を塗布すると、細孔２１を粘着材で塞いでしまうおそれがあるからであす。なお、粘着剤をスプレーで噴射して粘着層を形成する場合には、細孔２１を塞ぐ心配がほとんどないので、先にフィルム本体に穴を開けておいても良い。
【００１９】
また、図１（ｂ）に示すように、多孔性フィルム２０は、ロール芯２５にロール状に巻かれた状態で施工現場に提供される。本実施形態に係る多孔性フィルム２０は厚みが1mmで、ロール状多孔性フィルムの幅が106cm、長さが50mである。もちろん、多孔性フィルムの提供形態は、ロール状に限られず、例えば、106cm×212cmのサイズのシート状で提供するようにしても良い。この場合には、各フィルムシートを着脱可能な台紙に貼付した状態で現場へ持ち込むようにすれば良い。
【００２０】
続いて、コンクリート打設の施工現場において形成されるコンクリート型枠１の構成について、図２を参照して説明する。同図に示すように、コンクリート型枠１は、木製又は金属製の型枠パネル３と、多孔性フィルム２０及び繊維ボード３０からなる内張ボード４とから構成される。型枠パネル３は、通常、縦横1m×2m（又は、3尺×6尺）の大きさを有しており、コンクリート構造物の形状に合わせて、施工現場で適宜切断・成形される。
【００２１】
内張ボード４は、後述するように、まず、繊維ボード３０が型枠パネル３に固定された後に、繊維ボード３０を覆うように粘着層２２を介して多孔性フィルム２０を繊維ボード３０に貼り付けることで形成される。その後、コンクリート型枠１の内側（多孔性フィルム側）にコンクリート５が流し込まれ、養生・硬化される。
【００２２】
このように、繊維ボード３０を覆うように多孔性フィルム２０を貼付する、すなわち、端を折り曲げて型枠パネル３まで延伸させて繊維ボード３０の端を包み込むように多孔性フィルム２０を貼り付けることで、コンクリートを型枠内に投入する際等に型枠内からはみ出したコンクリート５が繊維ボード３０と型枠パネル３の隙間に流れ込んで、型枠パネル３や繊維ボード３０の表面にコンクリートが固まって付着することを防止できる。表面にコンクリートが付着した型枠パネルや繊維ボードは、そのままでは再利用が困難であり、付着したコンクリートを取り除く等の手間が必要となるが、本実施形態によれば、そのような手間がかからない。
【００２３】
繊維ボード２０は、ポリエステル繊維の不織布を熱間プレスした後に冷間プレスすることで成型される、透水性を有するボードである。また、繊維ボード２０は、簡単に折り曲がったりしないように全体として所定の剛性を持ち、表面層が内部に比べて高密度に成型され、平坦性にも優れている。本実施形態に係る繊維ボード２０は、厚さ2mm、縦横1m×2m（又は、3尺×6尺）の大きさを有している。もちろん、繊維ボード３０は、ポリエステル繊維をプレスしたものに限定されず、透水性を有し、且つ剛性を有するボードを成型できる材料、製法を適宜採用することができる。
【００２４】
このように剛性を有する繊維ボード３０であれば、型枠パネル３の表面に凹凸があったとしても、その凹凸により繊維ボードが変形することがないので、コンクリート構造物の表面を平坦性に優れた表面として成型することができる。
【００２５】
また、図３に示すように、多孔性フィルム２０は、その粘着層２２を介して繊維ボード３０に貼り付けられている。コンクリート５の養生時には、コンクリート内の余剰水等が、細孔２１を通って通水層としての繊維ボード３０へと染み出し、繊維ボード３０内に保持されると共に型枠外へも排出される。繊維ボード３０内に保持された水分は、適当な湿潤条件下でコンクリートの養生を行うことに寄与する。
【００２６】
続いて、上述した型枠パネル３、多孔性フィルム３０、繊維ボード３０等を用いて、コンクリート構造物を成型する手順について説明する。図４は、本実施形態に係るコンクリート型枠の形成方法を用いたコンクリート打設の手順を示すフローチャートである。
【００２７】
まず、Ｓ１１において、型枠パネル３をコンクリート施工現場の所定の位置に設置する。通常は、縦横1m×2m（又は、3尺×6尺）の大きさのまま使用されるが、コンクリート構造物の形状によっては、適宜、切断されて所望の形状に成形された後に設置される。
【００２８】
続いて、Ｓ１２において、図２に示すように、繊維ボード３０を型枠パネル３の内面に、釘打ちやタッカにより固定する。この際、一枚当たりの型枠パネル３と繊維ボードの縦横の大きさは同じであるため、型枠パネル３を切断・成形していない場合には、繊維ボード３０のパネルをそのまま型枠パネルの内面に固定すればよいが、所定の形状に切断・成形された型枠パネル３に対しては、繊維ボードも当該形状と同じに切断・成形した後に、当該型枠パネル内面に固定設置する。
【００２９】
本実施形態では、繊維ボード一枚当たり、40箇所を釘打ちにより固定する。なお、Ｓ１１とＳ１２については、型枠パネル３に繊維ボード３０を固定した後に、施工現場の所定の位置に型枠パネル３及び繊維ボード３０を一緒に設置するようにしても良い。
【００３０】
そして、Ｓ１３へと進み、ロール状の多孔性フィルム２０を引き出しながら、型枠パネル（繊維ボード）の大きさに合わせて切断・成形する。このとき、繊維ボード３０のサイズよりも少し大きめに（例えば4,5cm程度）多孔性フィルムを切断する。なお、型枠パネル３及び繊維ボード３０の縦は1mであるから、通常であれば、多孔性フィルム２０の幅方向（106cm）はそのままで、長さ方向のみを繊維ボードに合わせて切断することになる。
【００３１】
Ｓ１４においては、Ｓ１３で成形した多孔性フィルム２０の粘着層２２側を繊維ボード３０に貼り付ける（図２及び図３参照）。このとき、多孔性フィルム２０のサイズが繊維ボード３０のサイズよりも若干大きいので、図３に示すように、繊維ボード３０の端を包み込むように、多孔性フィルム２０の余った端部を折り曲げ、その先端を型枠パネル３の端面に貼り付ける。これにより、こぼれたコンクリート成分が、型枠パネル３と繊維ボード３０の間に入り込み、これらに付着するのを防止することができる。
【００３２】
また、本実施形態においては、繊維ボード３０を型枠パネル３に固定した後に、多孔性フィルム２０を繊維ボード３０に貼付しているので、繊維ボードを釘打ちやタッカで型枠パネルに固定する際に繊維ボードの表面に打ち付けられる釘や針の形状が、コンクリート構造物の表面に転写され、コンクリート構造物の平坦性を阻害するといったことを防止することができる。すなわち、従来のように、多孔性フィルムと繊維ボードとを予め一体に接着して内張ボードを構成し、この内張ボードを現場で型枠パネルに釘打ち又はタッカで固定する場合には、コンクリートに接する型枠内面に針や釘の突起物が存在してしまうが、本実施形態では、1mmの厚さを有する柔軟な多孔性フィルムで釘や針等の表面を覆うので、この突起形状がコンクリート表面に転写することを防止することができる。
【００３３】
Ｓ１４において、多孔性フィルム２０の貼付が全て終了すると、コンクリート型枠１の設置が完了するので、Ｓ１５に進み、コンクリート５の打設を行う。その後、Ｓ１６において、所定の期間（例えば、三日）コンクリートの養生を行い、コンクリートを固化させる。この養生の過程において、コンクリート内の余剰水や気泡として含有される空気が、多孔性フィルム２０の細孔２１を通って繊維ボード３０へと排出される。これにより、成型されたコンクリート構造物には、余剰水や気泡等によるアバタが生じない。よって、モルタルによってアバタを補修するといった作業も必要なく、打設作業を簡素化できる。また、コンクリートの密度も高くなるため、コンクリート構造物の外観も綺麗で、その強度も強くなると共に、二酸化炭素によってコンクリートが中性化して劣化したり、内部の水分の凍結によりひび割れが生じたりといった経年劣化も最小限に抑えることができる。また、繊維ボード３０がある程度の湿潤状態を保持する等、養生条件も良く、コンクリート構造物の強度さらに高くなる。
【００３４】
続いて、Ｓ１７において、コンクリート型枠１を除去すれば、所望のコンクリート構造物が完成する。
【００３５】
次に、使用済みのコンクリート型枠１の再利用について説明する。本実施形態においては、多孔性フィルム２０を除いて、全て再利用可能である。まず、除去したコンクリート型枠１から多孔性フィルム２０を剥がす。上述したように、多孔性フィルム２０は、繊維ボード３０に粘着しているだけであるので、簡単に剥がすことができる。
【００３６】
このとき、型枠パネル３に繊維ボード３０が釘等で固定された状態であるが、通常は、このまま次のコンクリート構造物の打設現場にそのまま設置すれば良い。もし、サイズの調整が必要な場合には、型枠パネルと繊維ボードを固定したまま所定の形状に切断しても良いし、釘を抜いて繊維ボードを外してから、型枠パネルと繊維ボードをそれぞれ切断し、再度、釘打ち等で固定するようにしても良い。
【００３７】
続いて、上記Ｓ１３以降と同様に、新しい多孔性フィルム２０を所定の形状に成形して、繊維ボード３０に貼れば良い。さらに、次の現場で再度再利用する場合にも、多孔性フィルム２０を剥がせば、型枠パネル３及び繊維ボード３０については何度でも再利用することができる。このように、本実施形態においては、コンクリート打設の度に多孔性フィルム２０を廃棄するだけで、型枠パネル３及び繊維ボード３０を何度でも再利用することができるので、非常に経済的にコンクリート打設を行える。
【００３８】
以上、本実施形態に係るコンクリート型枠形成方法について説明したが、本実施形態においては、多孔性フィルムを交換するだけで、繊維ボードを何度でも利用することができ、コスト的にメリットが大きい。また、繊維ボードの一方の面にコンクリートが付着する等して使えない場合でも、裏返して反対の面に多孔性フィルムを貼れば、再度利用することも可能である。このように、本実施形態によれば、強度が高く、表面の平坦性に優れたコンクリート構造物を提供できると共に、コンクリート打設によって型枠パネル及び繊維ボードがコンクリートで汚れることを防ぎ、これらを再利用することができるので、低コストでコンクリート構造物を成型することもできる。
【００３９】
次に、本実施形態の変形例について説明する。本変形例では、コンクリート構造物表面に模様や絵柄等の図柄を映し出すことを特徴としている。そのため、本変形例においては、まず、細孔の大きさの異なる複数の多孔性フィルムを準備する。ここでは、細孔の直径が、50μｍの多孔性フィルム２０−１、100μｍの多孔性フィルム２０−２、200μｍの多孔性フィルム２０−３の三種類のフィルムを用意した。もちろん、それぞれのフィルムの構造は、上記実施形態の多孔性フィルム２０と同じであるが、各多孔性フィルムを異なる色に着色しておけば、すぐに見分けがつくので便利である。
【００４０】
細孔の大きい多孔性フィルム（200μｍ）では、養生時に多少のセメント成分が抜けてしまうこともあり、コンクリート表面が黒くなる一方、細孔の小さい多孔性フィルム（50μｍ）では、セメント成分がほとんど抜けないので、コンクリート表面が白くなるので、細孔の大きさが異なる多孔性フィルムを組み合わせて使うことで、コンクリート表面に模様等の図柄を描くことができる。
【００４１】
本変形例では、上記Ｓ１２の後に、繊維ボード３０上に所望の模様や絵柄を描き、Ｓ１３においては、描かれた模様や絵柄に合わせて、多孔性フィルム２０−１〜３を選択的に切り取り、Ｓ１４においては、ジグゾーパズルのように模様等の線に沿って切り取った多孔性フィルム２０を貼り付ける。これにより、繊維ボード３０に貼られた多孔性フィルム２０は、模様等に合わせて細孔の大きさが異なる部分が存在することになる。図５は、多孔性フィルム２０−１〜３を、組み合わせて繊維ボード３０の貼り付けた一例を示す図である。
【００４２】
続いて、コンクリート５を流し込んで養生すると、多孔性フィルム２０−１が貼られた部分では、ほとんどセメント成分が細孔を通過することはないが、多孔性フィルム２０−２，３が貼られた部分では、その細孔の大きさに準じて多少のセメント成分が通過することになる。したがって、本変形例のように、細孔の大きさの異なる複数の多孔性フィルムを組み合わせて使用することで、コンクリート表面に黒白（グレー）の模様等を形成することができる。本変形例では、例えば、図５に示すような図形がコンクリート表面に転写される。
【００４３】
なお、本変形例においては、細孔の大きさの異なる複数種類の多孔性フィルムを組み合わせているが、多孔性フィルムに細孔を開ける際に、図柄等を考慮して、場所によって大きさの異なる穴を開けるようにすることで、一枚のフィルム内に細孔の大きさの異なる部分を形成するようにしても良く、同様にコンクリート表面に模様等を描くことができる。また、細孔の大きさと共に細孔を開ける位置のピッチを変えることによっても模様等を描くことが可能である。
【００４４】
以上、本実施形態について詳細に説明したが、本発明の実施の形態は、上記実施形態に限定されるものではなく、本発明の趣旨を逸脱しない範囲内で種々の変形が可能である。
【００４５】
例えば、上記実施形態においては、繊維ボードの厚みを2mm、多孔性フィルムの厚みを1mmとしたが、適宜変更できることは言うまでもない。繊維ボードは、容易に折り曲がらないような剛性を保ちつつ、薄いほうが好ましく、1〜3mmの厚さとすれば良い。繊維ボードが厚くなると、型枠パネル表面からコンクリート表面までの距離が長くなり、コンクリート構造物のサイズに悪影響を与えるおそれもあるからである。また、多孔性フィルムは、10μｍ〜2mmの厚さが好ましく、厚い方が型枠パネルの凹凸や継ぎ目、釘やタッカ針等によってコンクリート表面の平坦性が失われるのを防止できるので良いが、厚くなりすぎると、上述したように、コンクリート構造物のサイズに悪影響を与えるおそれもある。
【００４６】
また、粘着層の材料も、天然ゴム系粘着材やアクリル系粘着材に限られず、多孔性フィルムを繊維ボードに対して着脱できる粘着剤であれば、スチレンブタジエン溶液系の粘着剤等、適宜他の粘着剤を使用できる。また、本実施形態では、粘着層を多孔性フィルムの一方の面全体に設けて、多孔性フィルムと繊維ボードとを全面粘着しているが、粘着層を面の一部に設け、多孔性フィルムと繊維ボードとを点接着や線接着するようにしても良い。
【００４７】
また、上記実施形態においては、コンクリート構造物が設置される場所での打設工事について説明したが、工場等でコンクリート構造物を成型してから設置場所に運搬するようなケースにおいて、工場等の現場でコンクリート型枠形成する場合にも本発明が適用できるのは言うまでもない。
【図面の簡単な説明】
【００４８】
【図１】図１は、本実施形態に係る多孔性フィルムを示す図である。
【図２】図２は、本実施形態に係る内張ボードの一部断面図である。
【図３】図３は、本実施形態に係る施工現場でコンクリート型枠を設置してコンクリートを打設した状態を示す一部断面図である。
【図４】図４は、本実施形態に係るコンクリート型枠の形成方法を用いたコンクリート打設の手順を示すフローチャートである。
【図５】図５は、本実施形態の変形例の一例を示す図である。
【符号の説明】
【００４９】
１      コンクリート型枠
３      型枠パネル
４      内張ボード
５      コンクリート
２０    多孔性フィルム
２１    細孔
２２    粘着層
２５    ロール芯
３０    繊維ボード
【図１】
2008075252.tif 000003
【図２】
2008075252.tif 000004
【図３】
2008075252.tif 000005
【図４】
2008075252.tif 000006
【図５】
2008075252.tif 000007